(57)【要約】【課題】  スラッシュ成形において、ブロッキング防止剤は、金型汚れを起こし、それに伴い離型抵抗が重くなり、また得られた表皮表面の光沢が低下し外観が悪化するという問題点があることに鑑みて、金型汚れを起こさないブロッキング防止剤を見出し、これを用いたスラッシュ成形用の熱可塑性ポリウレタン樹脂粉末を提供する。【解決手段】  熱可塑性ポリウレタン樹脂粉末を主体とし、成形温度で溶融せず架橋構造を有するマレイミド共重合体微粒子粉末を含有するスラッシュ成形用樹脂粉体組成物。微粒子粉末として例えばＮ−シクロヘキシルマレイミドと２−ヒドロキシエチル（メタ）アクリレートの共重合物がヘキサメチレンジイソシアネート及び／又はイソホロンジイソシアネートで架橋されてなるものを使用する。【選択図】          なし【特許請求の範囲】
【請求項１】
熱可塑性ポリウレタン樹脂粉末（Ｂ）を主体とし、成形温度で溶融せず架橋構造を有するマレイミド共重合体（Ａ０）微粒子粉末（Ａ）を含有することを特徴とするスラッシュ成形用樹脂粉末組成物。
【請求項２】
上記微粒子粉末（Ａ）の平均粒径が０．１μｍ以上１００μｍ以下である請求項１記載の樹脂粉末組成物。
【請求項３】
前記マレイミド共重合体（Ａ０）がポリイソシアネートで架橋されてなる請求項１又は２記載の樹脂粉末組成物。
【請求項４】
前記マレイミド共重合体（Ａ０）が、Ｎ−シクロヘキシルマレイミドと２−ヒドロキシエチル（メタ）アクリレートの共重合物がヘキサメチレンジイソシアネート及び／又はイソホロンジイソシアネートで架橋されてなるものである請求項１〜３いずれか記載の樹脂粉末組成物。
【請求項５】
前記熱可塑性ポリウレタン樹脂粉末（Ｂ）と前記マレイミド共重合体微粒子粉末（Ａ）とが、必要に応じて添加される添加助剤（Ｄ）と共にドライブレンドされてなる請求項１〜４いずれか記載の樹脂粉末組成物。
【請求項６】
前記マレイミド共重合体微粒子粉末（Ａ）が、前記熱可塑性ポリウレタン樹脂粉末（Ｂ）に対して０．１重量％以上５重量％以下含有されてなる請求項１〜５いずれか記載の樹脂粉末組成物。
【請求項７】
前記マレイミド共重合体微粒子粉末（Ａ）の数平均分子量が５，０００以上２０，０００以下である請求項１〜６いずれか記載の樹脂粉末組成物。
【請求項８】
請求項１〜７いずれか記載のスラッシュ成形用樹脂粉末組成物からなるウレタン樹脂成形品。
【発明の詳細な説明】
【技術分野】
【０００１】
本発明は、インスツルメントパネル、ドアトリム等の自動車内装部品の成形用素材として適する、熱可塑性ポリウレタン樹脂粉末を主体とする、スラッシュ成形用の樹脂粉末組成物に関する。
【背景技術】
【０００２】
従来は、インスツルメントパネル、ドアトリム等の自動車内装部品の表皮材として、塩化ビニル系粉末スラッシュ成形品が用いられる場合が多い。
【０００３】
しかしながら塩化ビニル系材料は、長期間使用されると熱、光等により中に含まれる可塑剤が表面に移行し、ソフト感が損なわれる。また廃車後焼却処理をする際発生する塩化水素ガスにより、焼却炉が腐食するといった問題が指摘されている。
これらの問題を解決するために、熱可塑性ポリウレタン樹脂粉末を主体とする粉末スラッシュ成形材料の開発が進められている。粉末スラッシュ成形法は、２００〜２４０℃に加熱した金型内に粉末を充填し、回転させて金型内面に粉末を溶着させ、未溶着粉末は金型から排出させ、回収することにより表皮材を成形する方法である。
【０００４】
しかしながら、スラッシュ成形用の熱可塑性ポリウレタン樹脂粉末は、放置すると経時的にブロッキングを起こし、粉体流動性が悪くなる。これらの現象を改良するために、ブロッキング防止剤として、マレイミド重合体微粒子粉末を添加したり、１６０℃以下で熱溶融しない熱可塑性樹脂粉末を添加する等の試みがなされている（例えば特許文献１、特許文献２参照。）。
【０００５】
【特許文献１】特開平１０−７７４０３号公報（特許請求の範囲、第３〜４頁）
【特許文献２】特開２０００−１７０３３号公報（特許請求の範囲、第５〜６頁）
【発明の開示】
【発明が解決しようとする課題】
【０００６】
しかし、上記ブロッキング防止剤を用いた熱可塑性ポリウレタン樹脂粉末は、金型汚れを起こし、それに伴い離型抵抗が重くなり、また得られた表皮表面の光沢が低下し外観が悪化するという問題点がある。
本発明の課題は、金型汚れを起こさないブロッキング防止剤を見出し、これを用いたスラッシュ成形用の熱可塑性ポリウレタン樹脂粉末を提供することにある。
【課題を解決するための手段】
【０００７】
本発明者は鋭意研究した結果、熱可塑性ポリウレタン樹脂粉末組成物に、架橋構造を有するマレイミド共重合体粉末を添加すれば、金型汚れを起こさずブロッキングも防止できることを見出し、本発明を完成させるに至った。
【０００８】
すなわち本発明は、熱可塑性ポリウレタン樹脂粉末（Ｂ）を主体とし、成形温度で溶融せず架橋構造を有するマレイミド共重合体（Ａ０）微粒子粉末（Ａ）を含有することを特徴とするスラッシュ成形用樹脂粉末組成物である。
【発明の効果】
【０００９】
架橋構造を有するマレイミド共重合体微粒子粉末が配合された本発明の樹脂粉末組成物をスラッシュ成形に使用すると、成形時の組成物の溶融性を損なうことなく、金型汚れを防ぐことができ、連続で成形した際の成形性の悪化および成形表皮の品質低下を回避することができるという効果を奏する。上記効果を奏することから、本発明の樹脂粉末組成物はスラッシュ成形用材料として有用である。
以下に本発明について説明する。
【発明を実施するための最良の形態】
【００１０】
本発明で用いる架橋構造を有するマレイミド共重合体（Ａ０）（以下単に（Ａ０）ともいう）は、必須構成成分として、マレイミド単量体（ａ０１）（以下単に（ａ０１）ともいう）、マレイミド単量体と共重合可能な活性水素を有する単量体（ａ０２）（以下単に（ａ０２）ともいう）および架橋剤成分（ａ０３）（以下単に（ａ０３）ともいう）からなり、必要によりマレイミド単量体と共重合可能で活性水素を有しない単量体（ａ０４）（以下単に（ａ０４）ともいう）を構成成分とすることができる。
【００１１】
上記マレイミド単量体（ａ０１）の具体例としては、Ｎ−脂肪族炭化水素基マレイミド［Ｎ−メチルマレイミド、Ｎーエチルマレイミド、Ｎ−イソプロピルマレイミド、Ｎ−ｎ−ブチルマレイミド、Ｎ−イソブチルマレイミド、Ｎ−ｔ−ブチルマレイミド、Ｎ−デシルマレイミド、Ｎ−ドデシルマレイミド、Ｎ−オクタデシルマレイミド等］、Ｎ−脂環式炭化水素基マレイミド［Ｎ−シクロヘキシルマレイミド、Ｎ−２−エチルヘキシルマレイミド、Ｎ−シクロドデシルマレイミド等］、Ｎ−芳香族炭化水素基マレイミド［Ｎ−フェニルマレイミド、Ｎ−ｏ−メチルフェニルマレイミド、Ｎ−ベンジルマレイミド、Ｎ−フェニル−２−クロロマレイミド、Ｎ−ベンジル−２−メチルマレイミド等］等が挙げられる。これらの中で、ウレタン樹脂との相溶性の観点から、Ｎ−脂環式炭化水素基マレイミド、およびＮ−脂肪族炭化水素基マレイミドが好ましく、Ｎ−シクロヘキシルマレイミドがさらに好ましい。
【００１２】
また、上記マレイミド単量体と共重合可能な活性水素を有する単量体（ａ０２）としては、以下のものが挙げられる。
（ａ０２１）ヒドロキシル基含有ビニルモノマー
（１）（メタ）アクリレートエステル類
２−ヒドロキシエチル（メタ）アクリレート、２−ヒドロキシプロピル（メタ）アクリレート、エチレングリコールモノ（メタ）アクリレート、プロピレングリコールモノ（メタ）アクリレート、ネオペンチルグリコールモノ（メタ）アクリレート、トリメチロールプロパンジ（メタ）アクリレート、ポリエチレングリコールモノ（メタ）アクリレート等。
（２）アルコール類
（メタ）アリルアルコール、クロチルアルコール、イソクロチルアルコール、１−ブテン−３−オール、２−ブテン−１−オール、２−ブテン−１，４−ジオール、プロパルギルアルコール、２−ヒドロキシエチルプロペニルエーテル、庶糖アリルエーテル等。
（３）含窒素モノマー
Ｎ−メチロール（メタ）アクリルアミド等。
（４）その他
ヒドロキシスチレン等。
（ａ０２２）アミノ基含有ビニルモノマー
アミノエチル（メタ）アクリレート、（メタ）アクリルアミド等。
（ａ０２３）カルボキシル基含有ビニルモノマー
（メタ）アクリル酸、（無水）マレイン酸、マレイン酸モノアルキルエステル、フマル酸、フマル酸モノアルキルエステル、クロトン酸、イタコン酸、イタコン酸モノアルキルエステル、イタコン酸グリコールモノエーテル、シトラコン酸、シトラコン酸モノアルキルエステル、桂皮酸等のカルボキシル基含有ビニルモノマー等。
上記の中で（ａ０２１）ヒドロキシル基含有ビニルモノマーが好ましく、ヒドロキシル基含有（メタ）アクリレートエステル類がさらに好ましく、２−ヒドロキシエチル（メタ）アクリレートが最も好ましい。
【００１３】
上記架橋剤成分（ａ０３）としては、有機ポリイソシアネート（ａ０３１）、ポリエポキシ化合物（ａ０３２）、ポリカルボン酸化合物（ａ０３３）が挙げられる。これらの中で、好ましいものは有機ポリイソシアネート（ａ０３１）である。
上記有機ポリイソシアネート（ａ０３１）（以下単に（ａ０３１）ともいう）としては、従来からポリウレタン製造に使用されているものが使用できる。（ａ０３１）には、２〜５個またはそれ以上（好ましくは２個）のイソシアネート基（ＮＣＯ基）を有する、炭素数（ＮＣＯ基中の炭素を除く、以下同様）２〜１８の脂肪族ポリイソシアネート、炭素数４〜１５の脂環式ポリイソシアネート、炭素数８〜１５の芳香脂肪族ポリイソシアネートおよび炭素数６〜２０の芳香族ポリイソシアネート、これらのポリイソシアネートの変性体（カーボジイミド変性体、ウレタン変性体、ウレトジオン変性体、イソシアヌレート変性体など）並びにこれらの２種以上の混合物が含まれる。
【００１４】
脂肪族ポリイソシアネートとしては、ジイソシアネート、例えばエチレンジイソシアネート、テトラメチレンジイソシアネート、ヘキサメチレンジイソシアネート（ＨＤＩ）、ドデカメチレンジイソシアネート、２，２，４−トリメチルヘキサンジイソシアネート、リジンジイソシアネート、２，６−ジイソシアナトメチルカプロエート、ビス（２−イソシアナトエチル）フマレート、ビス（２−イソシアナトエチル）カーボネートおよび２−イソシアナトエチル−２，６−ジイソシアナトヘキサノエート；トリイソシアネート、例えば１，６−１１−ウンデカントリイソシアネートなどが挙げられる。
【００１５】
脂環式ポリイソシアネートとしては、イソホロンジイソシアネート（ＩＰＤＩ）、ジシクロヘキシルメタン−４，４’−ジイソシアネート（水添ＭＤＩ）、シクロヘキシレンジイソシアネート、メチルシクロヘキシレンジイソシアネート、ビス（２−イソシアナトエチル）−４−シクロヘキシレン−１，２−ジカルボキシレートおよび２，５−または２，６−ノルボルナンジイソシアネートなどが挙げられる。
芳香脂肪族ポリイソシアネートとしては、ｍ−および／またはｐ−キシリレンジイソシアネート、ジエチルベンゼンジイソシアネートおよびα，α，α’，α’−テトラメチルキシリレンジイソシアネートなどが挙げられる。
【００１６】
芳香族ポリイソシアネートとしては、ジイソシアネート、例えば１，３−および／または１，４−フェニレンジイソシアネート、２，４−および／または２，６−トリレンジイソシアネート（ＴＤＩ）、４，４’−および／または２，４’−ジフェニルメタンジイソシアネート（ＭＤＩ）、４，４’−ジイソシアナトビフェニル、３，３’−ジメチル−４，４’−ジイソシアナトビフェニル、３，３’−ジメチル−４，４’−ジイソシアナトジフェニルメタンおよび１，５−ナフチレンジイソシアネート；および３官能以上のポリイソシアネート（トリイソシアネートなど）、例えばポリフェニルメタンポリイソシアネート（クルードＭＤＩ）が挙げられる。
【００１７】
これらのうちで好ましいのは有機ジイソシアネートである。また、耐光性の観点から好ましいのは非芳香族（脂肪族、脂環式および芳香脂肪族）ポリイソシアネート、とくに脂肪族ジイソシアネート、脂環式ジイソシアネートおよびこれらの併用である。最も好ましいのは、ヘキサメチレンジイソシアネート、水添ＭＤＩおよびイソホロンジイソシアネートである。
【００１８】
上記ポリエポキシ化合物（ａ０３２）としては、脂肪族、脂環族、複素環あるいは芳香族のいずれであってよい。
【００１９】
芳香族のポリエポキシド（ａ０３２１）としては、例えば、多価フェノールのグリシジルエーテル体が挙げられ、例えば、ビスフェノールＦジグリシジルエーテル、ビスフェノールＡジグリシジルエーテル、ビスフェノールＢジグリシジルエーテル、ビスフェノールＡＤジグリシジルエーテル、ビスフェノールＳジグリシジルエーテル、ハロゲン化ビスフェノールＡジグリシジル、テトラクロロビスフェノールＡジグリシジルエーテル、カテキンジグリシジルエーテル、レゾルシノールジグリシジルエーテル、ハイドロキノンジグリシジルエーテル、ピロガロールトリグリシジルエーテル、１，５−ジヒドロキシナフタリンジグリシジルエーテル、ジヒドロキシビフェニルジグリシジルエーテル、オクタクロロ−４，４’−ジヒドロキシビフェニルジグリシジルエーテル、フェノールまたはクレゾールノボラック樹脂のグリシジルエーテル体、ビスフェノールＡ２モルとエピクロロヒドリン３モルの反応から得られるジグリシジルエーテル体、フェノールとグリオキザール、グルタールアルデヒド、またはホルムアルデヒドの縮合反応によって得られるポリフェノールのポリグリシジルエーテル体、およびレゾルシンとアセトンの縮合反応によって得られるポリフェノールのポリグリシジルエーテル体が挙げられる。
さらに、本発明において前記芳香族のポリエポキシドとして、例えば、トリレンジイソシアネートまたはジフェニルメタンジイソシアネートとグリシドールの付加反応によって得られるジグリシジルウレタン化合物、前記２反応物にポリオールも反応させて得られるグリシジル基含有ポリウレタン（プレ）ポリマーおよびビスフェノールＡのアルキレンオキシド（エチレンオキシドまたはプロピレンオキシド）付加物のジグリシジルエーテル体も含む。
【００２０】
複素環のポリエポキシド（ａ０３２２）としては、例えば、トリスグリシジルメラミンが挙げられる。
【００２１】
脂環族のポリエポキシド（ａ０３２３）としては、例えば、ビニルシクロヘキセンジオキシド、リモネンジオキシド、ジシクロペンタジエンジオキシド、ビス（２，３−エポキシシクロペンチル）エーテル、エチレングリコールビスエポキシジシクロペンチルエール、３，４−エポキシ−６−メチルシクロヘキシルメチル−３’，４’−エポキシ−６’−メチルシクロヘキサンカルボキシレート、ビス（３，４−エポキシ−６−メチルシクロヘキシルメチル）アジペート、およびビス（３，４−エポキシ−６−メチルシクロヘキシルメチル）ブチルアミンが挙げられる。また、脂環族のポリエポキシドとしては、前記芳香族ポリエポキシド化合物の核水添化物も含む。
【００２２】
脂肪族のポリエポキシド（ａ０３２４）としては、例えば、多価脂肪族アルコールのポリグリシジルエーテル体、多価脂肪酸のポリグリシジルエステル体、およびグリシジル脂肪族アミンが挙げられる。
多価脂肪族アルコールのポリグリシジルエーテル体としては、例えば、エチレングリコールジグリシジルエーテル、プロピレングリコールジグリシジルエーテル、テトラメチレングリコールジグリシジルエーテル、ポリエチレングリコールジグリシジルエーテル、ポリプロピレングリコールジグリシジルエーテル、トリメチロールプロパントリグリシジルエーテル、ペンタエリスリトールテトラグリシジルエーテル、およびソルビトールポリグリシジルエーテルが挙げられる。
多価脂肪酸のポリグリシジルエステル体としては、例えば、ジグリシジルアジペートが挙げられる。
グリシジル脂肪族アミンとしては、例えば、Ｎ，Ｎ，Ｎ’，Ｎ’−テトラグリシジルヘキサメチレンジアミンが挙げられる。
また、本発明において脂肪族としては、グリシジル（メタ）アクリレートの（共）重合体も含む。
【００２３】
これらのうち、好ましいのは脂肪族および脂環族ポリエポキシドである。
【００２４】
ポリカルボン酸化合物（ａ０３３）としては、従来ポリエステル樹脂合成に用いられているものを使用でき、例えば、炭素数４〜１５の脂肪族ジカルボン酸［コハク酸、アジピン酸、セバシン酸、グルタル酸、アゼライン酸、マレイン酸、フマル酸など］、炭素数８〜１２の芳香族ジカルボン酸［テレフタル酸、イソフタル酸など］、トリカルボン酸［トリメリット酸］これらのエステル形成性誘導体［酸無水物、低級アルキルエステル（ジメチルエステル、ジエチルエステルなど）、およびこれらの２種以上の混合物が挙げられる。
【００２５】
これらのうち好ましいのは脂肪族ジカルボン酸である。
【００２６】
上記マレイミド単量体と共重合可能で活性水素を有しない単量体（ａ０４）としては、スチレン、α−メチルスチレン等のスチレン系のモノマー、（メタ）アクリル酸メチル、（メタ）アクリル酸ブチル、（メタ）アクリル酸２−エチルヘキシル等の（メタ）アクリル酸エステル類、（メタ）アクリルニトリル、酢酸ビニル、無水マレイン酸、マレイン酸及びフマル酸のアルキルエステル類等が挙げられる。
【００２７】
上記（ａ０１）、（ａ０２）、（ａ０３）および（ａ０４）の重量比は、ウレタン樹脂との相溶性の観点から、好ましくは５９〜９８：１〜２０：０．１〜１：０〜２０、さらに好ましくは７４．４〜９４．７：５〜１５：０．２〜０．６：０．１〜１０である。
（ａ０２）中の活性水素に対し（ａ０３）の該活性水素と反応する官能基の当量比は、金型汚染性の観点から好ましくは１．０：０．０１〜０．５、さらに好ましくは１．０：０．０３〜０．２である。
【００２８】
架橋構造を有するマレイミド共重合体（Ａ０）の好ましい具体例としては、Ｎ−シクロヘキシルマレイミドと２−ヒドロキシエチル（メタ）アクリレートの共重合体を脂肪族ジイソシアネートで架橋したもの、Ｎ−エチルマレイミドと２−ヒドロキシエチル（メタ）アクリレートの共重合体を脂環族ジイソシアネートで架橋したもの等が挙げられる。これらマレイミド共重合体（Ａ０）は１種を単独で使用しても良く、２種以上を混合して使用しても良い。特に好ましいものは、ポリウレタン樹脂との相溶性からＮ−シクロヘキシルマレイミドと２−ヒドロキシエチル（メタ）アクリレートの共重合体をヘキサメチレンジイソシアネート及び／又はイソホロンジイソシアネートで架橋したものである。
【００２９】
架橋構造を有するマレイミド共重合体（Ａ０）の製造方法としては、例えば以下の２通りの方法が挙げられる。
（１）まず、マレイミド単量体と共重合可能な活性水素を有する単量体（ａ０２）の活性水素部分と架橋剤成分（ａ０３）を反応させる。しかるのち、該反応生成物とマレイミド単量体（ａ０１）、必要によりマレイミド単量体と共重合可能で活性水素を有しない単量体（ａ０４）を加えて重合させて、（Ａ０）を得る方法。
（２）（ａ０１）及び（ａ０２）、必要により（ａ０４）を加えて重合させ、重合体を得る。該重合体に（ａ０３）を加えて、架橋反応を行わせ（Ａ０）を得る方法。
上記のうち、（１）が好ましい。
【００３０】
（ａ０２）中の活性水素と架橋剤成分（ａ０３）との反応温度、および（ａ０１）及び（ａ０２）、必要により（ａ０４）からなる重合体中の活性水素と（ａ０３）との反応温度は５０〜１３０℃、好ましくは８０〜１１０℃である。
必要に応じて溶剤および触媒を使用できる。該溶剤の具体例としては、ケトン系溶剤［ＭＥＫ、ＭＩＢＫ等］、エステル系溶剤［酢酸メチル、酢酸エチル、酢酸ブチル等］、芳香族系溶剤［トルエン、キシレン等］、ニトリル系溶剤［アセトニトリル等］、エーテル系溶剤［テトラヒドロフラン、石油エーテル、ジエチルエーテル等］、その他溶剤［ＤＭＦ等］が挙げられる。
該触媒の具体例としては、有機金属化合物［ジブチル錫ジラウレート、ネオデカン酸ビスマス等］、アミン類［トリエチルアミン、トリエチルトリアミン等］が挙げられる。
（ａ０１）と（ａ０２）および必要に応じて用いられる（ａ０４）との反応は、反応温度は３０℃〜１２０℃、好ましくは４０〜９０℃である。必要に応じ溶剤および重合開始剤、連鎖移動剤を使用することができる。該溶剤としては例えば前述の溶剤を使用できる。該重合開始剤は公知の開始剤を使用でき例えばアゾ化合物、過酸化物が挙げられる。連鎖移動剤としてはラウリルメルカプタンなど公知の物が使用できる。
【００３１】
架橋構造を有するマレイミド共重合体（Ａ０）からなる微粒子粉末（Ａ）の製造方法としては、例えば以下の方法が挙げられる。
（１）まず、懸濁重合等によりマレイミド単量体（ａ０１）の微粉末を得る。
しかる後、マレイミド単量体と共重合可能な活性水素を有する単量体（ａ０２）の活性水素部分と架橋剤成分（ａ０３）からなる反応生成物をマレイミド単量体の微粉末（ａ０１）必要によりマレイミド単量体と共重合可能で活性水素を有しない単量体（ａ０４）を加えて重合させて（Ａ０）からなる微粒子粉末（Ａ）を得る方法。
（２）懸濁重合等により得られた（ａ０１）および（ａ０２）、必要により（ａ０４）を加えて重合させ、微粒子粉末の重合体を得る。該重合体に（ａ０３）を加えて、架橋反応を行わせ微粒子粉末（Ａ）を得る方法。
（３）塊状重合で（Ａ０）を得た後、粉砕することで微粒子粉末（Ａ）を得る方法。
上記のうち、（１）が好ましい。
【００３２】
これらマレイミド共重合体微粒子粉末（Ａ）は１種を単独で使用しても良く、２種以上を混合して使用しても良い。
上記微粒子粉末（Ａ）の配合割合としては、樹脂粉末組成物の流動性（粉流れ性）およびブロッキングの観点から、熱可塑性ポリウレタン樹脂粉末（Ｂ）に対して好ましくは０．１重量％以上、さらに好ましくは０．６重量％以上であり、金型汚れの観点から好ましくは５重量％以下、さらに好ましくは１．５重量％以下である。
【００３３】
上記微粒子粉末（Ａ）の粒径としては、樹脂粉末組成物の流動性（粉流れ性）の観点から、好ましくは０．１μｍ以上、さらに好ましくは０．５μｍ以上であり、好ましくは１００μｍ以下、さらに好ましくは５０μｍ以下である。
上記微粒子粉末（Ａ）の形状は特に問われないが、成形時の材料の流れ性の面から、球形又はそれに近いことが望ましい。
【００３４】
上記マレイミド共重合体（Ａ０）の数平均分子量としては、耐熱性の観点から、好ましくは５，０００以上、さらに好ましくは７，０００以上であり、樹脂粉末組成物の熱溶融性の観点から好ましくは２０，０００以下、さらに好ましくは１８，０００以下である。
なお、ここでいう数平均分子量は、ゲルパーミエーションクロマトグラフィー（ＧＰＣ）を用い、ポリスチレン等の分子量標準サンプルから得た検量線をもとに算出できる。以下数平均分子量は本方法で測定する。
【００３５】
本発明のスラッシュ成形用樹脂粉末組成物は、金型温度が好ましくは２００〜３００℃、さらに好ましくは２１０〜２８０℃でスラッシュ成形される。マレイミド共重合体微粒子粉末（Ａ）は、この温度範囲では溶融しない。
また、本発明に使用される熱可塑性ポリウレタン樹脂粉末（Ｂ）は、上記温度範囲で溶融可能である。
【００３６】
熱可塑性ポリウレタン樹脂粉末（Ｂ）（以下単に（Ｂ）ともいう）の製造方法としては、例えば以下の方法が挙げられる。
（１）ウレタン結合およびウレア結合の組成を有し、水および分散安定剤存在下で、イソシアネート基末端ウレタンプレポリマーとブロックされた鎖伸長剤（例えばケチミン化合物）とを反応させる方法で製造されるもの。具体的には例えば特開平８−１２００４１号公報等に記載されたものを使用することができる。
（２）ウレタン結合およびウレア結合の組成を有したウレタンプレポリマーを、該ウレタンプレポリマーが溶解しない有機溶剤および分散安定剤存在下で、鎖伸長剤（例えばジアミンおよび／またはグリコール）とを反応させる方法で製造されるもの。具体的には例えば特開平４−２０２３３１号公報等に記載されたものを使用することができる。
（３）ジイソシアネート、高分子グリコール、必要に応じて鎖伸長剤（低分子グリコール、低分子ジアミン）を反応させることで熱可塑性ポリウレタン樹脂の塊状物を得る。ついで粉末化（例えば冷凍粉砕、溶融状態下細孔を通し切断する方法）する方法で製造される物。
（Ｂ）の平均粒径は、好ましくは１０〜５００μｍ、さらに好ましくは７０〜３００μｍの範囲にある。
（Ｂ）は、スラッシュ成形用樹脂粉末組成物の重量に対して、好ましくは４０〜９９重量部、さらに好ましくは５０〜９０重量部配合される。
【００３７】
また、本発明のスラッシュ成形用樹脂粉末組成物には、必要に応じて、上記の成分以外に、本発明に特有の効果である金型汚れを起こさずブロッキング防止を行える範囲で、添加助剤（Ｄ）が添加される。添加助剤（Ｄ）としては、公知慣用の顔料、無機充填剤、可塑剤、離型剤、有機充填剤、分散剤、紫外線吸収剤（光安定剤）、酸化防止剤等が添加出来る。
添加助剤（Ｄ）は、スラッシュ成形用樹脂粉末組成物の重量に対して、好ましくは０〜６０重量部、さらに好ましくは１０〜５０重量部添加される。
【００３８】
本発明のスラッシュ成形用樹脂粉末組成物を混合する方法としては、例えば以下の方法が挙げられる。
（１）熱可塑性ポリウレタン樹脂粉末（Ｂ）、マレイミド共重合体微粒子粉末（Ａ）及び、必要に応じて添加される添加助剤（Ｄ）をドライブレンドする方法。
（２）必要に応じて添加される添加剤（Ｄ）存在下で熱可塑性ポリウレタン樹脂粉末（Ｂ）を製造し、その後マレイミド共重合体微粒子粉末（Ａ）をドライブレンドする方法。
このうち（１）の方法が好ましい。
【００３９】
上記混合に使用する混合装置としては、公知の粉体混合装置を使用でき、容器回転型混合機、固定容器型混合機、流体運動型混合機のいずれも使用できる。例えば固定容器型混合機としては高速流動型混合機、複軸パドル型混合機や円錐型スクリュー混合機を使ってドライブレンドする方法が良く知られている。これらの方法の中で、複軸パドル型混合機および円錐型スクリュー混合機を使用するのが好ましい。
【００４０】
本発明のスラッシュ成形用樹脂粉末組成物をスラッシュ成形法で成形するには、例えば、本発明の粉末組成物が入ったボックスと２００〜２８０℃に加熱した金型を共に振動回転させ、パウダーを型内で溶融流動させた後冷却後固化させ、表皮を製造する方法で好適に実施することができる。
本発明の成形用材料で成形された表皮厚さは、０．５〜１．５ｍｍが好ましい。該表皮は自動車内装材、例えばインストルメントパネル、ドアトリム等の表皮に好適に使用される。
【００４１】
以下、製造例、実施例により本発明をさらに詳細に説明するが、本発明はこれに限定されるものではない。
尚、例中特に断りのない限り、部は全て重量部を表すものとする。
【００４２】
製造例１
温度計、攪拌機およびジムロート冷却器を備えた４つ口フラスコに０．５重量％のポリビニルアルコール（ケン価度８８％）水溶液３００部を仕込んだ。次いでＮ−シクロヘキシルマレイミド単量体粒子９０部と２−ヒドロキシエチルメタアクリレート１０部とをメチルエチルケトン２０部に分散させながら仕込んだ。次に反応器内を窒素ガスで置換しながら攪拌下に６５℃で４時間重合させた後、室温まで冷却し生成した重合物を取り出しメタノール中に投入して重合物を析出させた。これを濾別し真空乾燥して白色の粉体（Ａ−１−０）を得た。該粉体５０部をプラネタリミキサーに仕込み、ついでヘキサメチレンジイソシアネート０．３部を仕込み８０℃で５時間反応させ微粒子粉末（Ａ−１）を得た。微粒子粉末（Ａ−１）の平均粒径は４μｍ、数平均分子量は８，０００であった。
【００４３】
製造例２
製造例１と同様にして得られた粉体（Ａ−１−０）５０部をプラネタリミキサーに仕込み、ついでイソホロンジイソシアネート０．１５部、ヘキサメチレンジイソシアネート０．１５部を仕込み８０℃で５時間反応させ微粒子粉末（Ａ−２）を得た。微粒子粉末（Ａ−２）の平均粒径は３μｍ、数平均分子量は１２，０００であった。
【００４４】
製造例３
温度計、攪拌機およびジムロート冷却器を備えた４つ口フラスコに２−ヒドロキシエチルアクリレート１５部、ヘキサメチレンジイソシアネート０．３部およびメチルエチルケトン２０部を仕込み８０℃で５時間反応させ反応物（Ａ−３−０）を得た。
別の温度計、攪拌機およびジムロート冷却器を備えた４つ口フラスコに０．５重量％のポリビニルアルコール（ケン価度８８％）水溶液３００部を仕込んだ。次いでＮ−シクロヘキシルマレイミド単量体粒子８５部と反応物（Ａ−３−０）３５．３部を仕込んだ。次に反応器内を窒素ガスで置換しながら攪拌下に６５℃で４時間重合させた後、室温まで冷却し生成した重合物を取り出しメタノール中に投入して重合物を析出させた。これを濾別し真空乾燥して微粒子粉末（Ａ−３）を得た。微粒子粉末（Ａ−３）の平均粒径は５μｍ、数平均分子量は１０，０００であった。
【００４５】
製造例４
温度計、攪拌機およびジムロート冷却器を備えた４つ口フラスコに０．５重量％のポリビニルアルコール（ケン価度８８％）水溶液３００部を仕込んだ。次いでＮ−シクロヘキシルマレイミド単量体粒子８５部と２−ヒドロキシエチルアクリレート１５部とをメチルエチルケトン２０部に分散させながら仕込んだ。次に反応器内を窒素ガスで置換しながら攪拌下に６５℃で４時間重合させた後、室温まで冷却し生成した重合物を取り出しメタノール中に投入して重合物を析出させた。これを濾別し真空乾燥して微粒子粉末（Ａ−４’）を得た。微粒子粉末（Ａ−４’）の平均粒径は５μｍ、数平均分子量は７，０００であった。
【００４６】
実施例１
１００Ｌのナウタミキサー内に中心粒径１４０μｍの着色熱可塑性ウレタン樹脂粉末［三洋化成工業（株）社製］（Ｂ−１）１００部、ポリエチレングリコールジ安息香酸エステル［三洋化成工業（株）社製；サンフィックスＥＢ３００］２０部を投入し７０℃で３時間混合した、次いで変性ジメチルポリシロキサン［信越化学工業（株）製；Ｘ２２−３７１０］０．１部を投入し１時間混合した後室温まで冷却した。冷却後製造例１で得た微粒子粉末（Ａ−１）を１部投入し、スラッシュ成形用樹脂粉末組成物（Ｓ１）を得た。
【００４７】
実施例２
実施例１の微粒子粉末（Ａ−１）の代わりに微粒子粉末（Ａ−２）を使用する以外は実施例１と同じ方法で、スラッシュ成形用樹脂粉末組成物（Ｓ２）を得た。
【００４８】
実施例３
実施例１の微粒子粉末（Ａ−１）の代わりに微粒子粉末（Ａ−３）を使用する以外は実施例１と同じ方法で、スラッシュ成形用樹脂粉末組成物（Ｓ３）を得た。
【００４９】
比較例１
実施例１の微粒子粉末（Ａ−１）の代わりに微粒子粉末（Ａ−４’）を使用する以外は実施例１と同じ方法で、スラッシュ成形用樹脂粉末組成物（Ｓ４’）を得た。
【００５０】
比較例２
実施例１の微粒子粉末（Ａ−１）の代わりにＮ−シクロヘキシルマレイミド重合体粒子［日本油脂（株）社製；ノフレックスＭＰ−２００］を使用する以外は実施例１と同じ方法で、スラッシュ成形用樹脂粉末組成物（Ｓ５’）を得た。
【００５１】
比較例３
実施例１の微粒子粉末（Ａ−１）の代わりにスチレン樹脂粉末［平均粒径１μｍ、融点２００℃；特開２０００−１７０３３号公報記載の微粒子粉末］を使用する以外は実施例１と同じ方法で、スラッシュ成形用樹脂粉末組成物（Ｓ６’）を得た。
【００５２】
実施例１〜３のスラッシュ成形用樹脂粉末組成物（Ｓ１）〜（Ｓ３）及び比較例１〜３のスラッシュ成形用樹脂粉末組成物（Ｓ４’）〜（Ｓ６’）を使用して、下記に示す方法で離型抵抗、表皮グロス、金型汚れ性、及び溶融性を測定し、結果を表１に示した。
【００５３】
【表１】
2005126534.tif 000002
【００５４】
＜評価方法＞
・離型抵抗
予め２７０℃に加熱されたしぼ模様の入ったＮｉ電鋳型にスラッシュ成形用樹脂粉末組成物を充填し、１０秒後余分な樹脂粉末組成物を排出した。２７０℃で更に９０秒加熱、水冷してスキン（１ｍｍ）を作成した。
得られたスキンを金型に密着させた状態で２．５ｃｍ幅に切り、１端を剥がしてオートグラフにセットし、型面に対し９０°の方向に２００ｍｍ／ｍｉｎの速度にて離型して離型抵抗を測定した。
成形は１００回繰り返し行い、離型抵抗は成形２０回目および１００回目に測定した。
・表皮グロス（光沢）
離型抵抗測定後の表皮表面について６０°反射グロス（光沢）を測定した。
・金型汚れ性
離型抵抗測定後の金型表面の変色状態を目視観察した。
（評価基準）
○：変色なし
△：変色あり
×：著しく変色
・溶融性
離型抵抗測定後の表皮裏面を目視で観察し、溶融性を判定した。
（評価基準）
○：均一に溶融し光沢を有している。
△：一部未溶融の粉があるが光沢を有している。
×：裏面に光沢がない。